(57)【要約】【課題】金属と樹脂部材とを接合する方法、ＣＦＲＰ部材と樹脂部材とを接合する方法、樹脂部材を介した金属とＣＦＲＰ部材とを接合する方法、特に、接合速度を速くしてこれらを接合でき、且つ優れた接合強度を有する接合部材を得ることができる接合方法の提供。【解決手段】金属と樹脂部材とを重ね合わせて樹脂部材側からレーザ光を照射して接合する接合方法において、  前記金属に、レーザ光が透過する前記樹脂部材とガラスを、この順で重ね合わせ、前記樹脂部材側から前記ガラスを介して前記レーザ光を前記金属と前記樹脂部材の重ね合わされた接合箇所に照射して、接合速度０．５ｍ〜５．０ｍ/ｍｉｎで接合することを特徴とする金属と樹脂部材の接合方法。【選択図】図５
2019142240.tif 000002
【特許請求の範囲】
【請求項１】
金属と樹脂部材とを重ね合わせて樹脂部材側からレーザ光を照射して接合する接合方法において、
前記金属に、レーザ光が透過する前記樹脂部材とガラスを、この順で重ね合わせ、前記樹脂部材側から前記ガラスを介して前記レーザ光を前記金属と前記樹脂部材の重ね合わされた接合箇所に照射して、接合速度０．５ｍ〜５．０ｍ/ｍｉｎで接合することを特徴とする金属と樹脂部材の接合方法。
【請求項２】
炭素繊維強化樹脂部材と樹脂部材とを重ね合わせて樹脂部材側からレーザ光を照射して接合する接合方法において、
前記炭素繊維強化樹脂部材に、レーザ光が透過する前記樹脂部材とガラスを、この順で重ね合わせ、前記樹脂部材側から前記ガラスを介して前記レーザ光を前記炭素繊維強化樹脂部材と前記樹脂部材の重ね合わされた接合箇所に照射して、接合速度０．５ｍ〜５．０ｍ/ｍｉｎで接合することを特徴とする炭素繊維強化樹脂部材と樹脂部材の接合方法。
【請求項３】
樹脂よりなる中間部材を介して金属と炭素繊維強化樹脂部材とをレーザ光を照射して接合する方法において、
前記炭素繊維強化樹脂部材とレーザ光が透過する樹脂よりなる前記中間部材とを接合し、次いで、当該中間部材と前記金属とを接合するものであり、
前記炭素繊維強化樹脂部材と前記中間部材との接合の際、前記炭素繊維強化樹脂部材に、前記中間部材とガラスを、この順で重ね合わせ、当該中間部材側から当該ガラスを介してレーザ光を当該炭素繊維強化樹脂部材と当該中間部材の重ね合わされた接合箇所に照射して、接合速度０．５ｍ〜５．０ｍ/ｍｉｎで接合し、
前記中間部材と前記金属の接合の際、前記中間部材の表面に、前記金属を重ね合わせ、接合箇所の金属表面にレーザ光を照射して当該金属を加熱して、接合速度０．５ｍ〜５．０ｍ/ｍｉｎで接合する
ことを特徴とする中間部材を介した金属と炭素繊維強化樹脂部材との接合方法。
【請求項４】
樹脂よりなる中間部材を介して金属と炭素繊維強化樹脂部材とをワンパスのみのレーザ光照射により接合する方法において、
前記炭素繊維強化樹脂部材に、前記中間部材と前記金属を、この順で重ね合わせ、当該金属側からレーザ光を当該金属と当該炭素繊維強化樹脂部材と当該中間部材の重ね合わされた接合箇所に照射して、接合速度０．５ｍ〜５．０ｍ/ｍｉｎでワンパス接合する
ことを特徴とする中間部材を介した金属と炭素繊維強化樹脂部材との接合方法。
【発明の詳細な説明】
【技術分野】
【０００１】
本発明は、金属と樹脂部材との接合、炭素繊維強化樹脂部材と樹脂部材との接合、樹脂よりなる中間部材を介した金属と炭素繊維強化樹脂部材との接合に関し、特に、接合速度を速くしてこれらを接合することができ、且つ優れた接合強度を有する接合部材を得ることができる、接合方法に関する。
【背景技術】
【０００２】
近年、自動車の分野では、ＣＯ2排出制限を達成するための車体軽量化の流れから、強度及び剛性を確保しながら、部品を軽量化することが求められている。このような要求を満たすため、従来金属を用いていた部材の一部を樹脂に替えて、金属と樹脂部材とを接合した部品の採用が徐々に進んでいる。特に、樹脂と炭素繊維を複合した炭素繊維強化樹脂（以下、「ＣＦＲＰ」ということもある）の開発が進み、強度及び剛性を確保しながら、部品を軽量化できる点で、大きく期待されている。そのため、樹脂部材とＣＦＲＰ部材等との接合部品、さらに金属とＣＦＲＰ等の樹脂とを接合した部品も望まれている。また、これらの接合品は、自動車の分野等での利用が考えられることから、生産効率が高いこと、例えば接合速度や歩留まりが高いことも要求される。
【０００３】
一般的に、金属はＣＦＲＰに限らず樹脂との接合が困難である。その中で、金属と樹脂部材とを接合する方法として、接着剤等を用いて接着する方法、金属及び樹脂部材の少なくとも一方に固定部材を設けて両者を固着させる方法、ねじ等を用いて機械接合する方法、金属側の接合面に微小な凹凸を形成してアンカー効果で接合する方法、金属及び樹脂部材の少なくとも一方にレーザ光を照射して接合する方法等がある。
【０００４】
接着剤、固定部材、又は、ねじ等を用いて接合する方法は、金属及び樹脂部材の他に接合するための材料が必要である。しかし、経済性やリサイクル性の向上等から、金属と樹脂部材とを直接接合する方法が好ましい。また、金属側の接合面に微小な凹凸を形成して接合する方法は、接着剤等の接合するための材料を使用しない点において有利であるが、接合工程の他に、凹凸形成工程が必要となり、生産性の向上において改善の余地があった。それに対して、金属と樹脂部材とをレーザを用いて接合する方法では、接着剤等の接合するための材料は不要であり、金属の接合面の加工も不要である。この金属と樹脂とをレーザを用いて接合する方法において、以下のような高い接合強度で接合する技術が提案されている。
【０００５】
特許文献１には、レーザ光源を用いた金属樹脂接合において、樹脂溶融用レーザ光源と樹脂分解用レーザ光源を併用する技術が開示されている。この技術では、単一のレーザ光源で接合箇所の樹脂を加熱すると、パワー密度分布を均一に制御できない場合、レーザ照射部に大きな気泡や蒸発領域が発生するが、樹脂溶融用レーザ光源によって広い範囲の樹脂を予め溶融し、溶融した樹脂の狭い場所に樹脂分解用レーザ光源を照射して樹脂を分解することで、所望の場所に高い接合強度を有する接合箇所を作り出すものである。
【０００６】
また、特許文献２には、樹脂と金属の接合面をレーザ照射により接合する方法であって、樹脂と金属とを金属側から加圧材により加圧するとともに、加圧材を光吸収率の大きいものとし、加圧材にレーザ照射し、加圧材から金属を介して樹脂へ熱伝導させることにより、樹脂と金属とを高強度かつ均一に接合する技術が開示されている。
【０００７】
また、特許文献３には、熱可塑性樹脂と金属とのレーザ接合の際に、熱応力によって樹脂が剥離し、良好な接合が得られないことがあったため、接合部の上部をガラス等で加圧することが好ましいことが開示されている。
【０００８】
また、特許文献４には、２つのワークをレーザ接合する際に、各ワークの接合部位をレーザ透過する回転軸で加圧密着させて、各ワークの反りや歪みを抑制する技術が開示されている。
【０００９】
樹脂部材とＣＦＲＰ部材との接合では、接着剤溶着、振動溶着、超音波溶着、摩擦溶着、熱板溶着技術等が使用されており、例えば、特許文献５には、摩擦溶着技術を用いて、また、特許文献６には、熱板溶着技術を用いて、樹脂部材とＣＦＲＰ部材を接合することが報告されている。
【００１０】
金属とＣＦＲＰ部材との接合では、接着剤等を用いて接着する方法、ボルト等を用いて機械接合する方法、金属側の接合面に微小な凹凸を形成してアンカー効果で接合する方法等がある（特許文献７、８参照）。
【００１１】
それに対して、金属とＣＦＲＰ部材とを接合する技術において、これら部材同士をレーザ光で接合する技術が報告されている（非特許文献１参照）。
【先行技術文献】
【特許文献】
【００１２】
【特許文献１】特開２００８−２１３１５６号公報
【特許文献２】特開２０１３−２１６０２８号公報
【特許文献３】特開２０１２−５６３０８号公報
【特許文献４】特許５３０５００３号公報
【特許文献５】特表２０１０−５１６４９４号公報
【特許文献６】特開２０１５−１３１３９４号公報
【特許文献７】特開２０１１−０７３１９１号公報
【特許文献８】特開平０６−１０１７３２号公報
【非特許文献】
【００１３】
【非特許文献１】片山聖二，他２名、溶接学会全国大会講演概要、Ｖｏｌ．８６、２０１０年
【非特許文献２】三瓶和久、レーザ加工学会誌、Ｖｏｌ．１４、Ｎｏ．４、２００７年、ｐ．２１１−２１５
【非特許文献３】坪井昭彦、溶接技術、Ｖｏｌ．５３、２００５年、ｐ．１２９−１３３
【発明の概要】
【発明が解決しようとする課題】
【００１４】
金属と樹脂の接合に関して、特許文献１に開示の技術は、樹脂の加熱場所及び加熱温度の制御を容易かつ効率的に行うことができ、強度が高く、均一な金属樹脂接合箇所を形成できるため、金属と樹脂の接合において、有効な技術であるが、実施例において、接合速度は０．３ｍ／ｍｉｎであり、実用化する上では、接合速度の向上において改善の余地があった。
特許文献２に開示の技術は、金属の光吸収率に左右されず、高強度かつ均一に樹脂と金属とをレーザ接合できるため、有効な技術であるが、接合速度について記載も示唆もない。
特許文献３に開示の技術は、接合速度が５ｍｍ/ｓであり、生産効率が十分に高いとはいえない。特許文献４では、接合速度について記載も示唆もない。
【００１５】
樹脂部材とＣＦＲＰ部材との接合に関して、接着剤溶着、振動溶着、超音波溶着、摩擦溶着、熱板溶着技術等が使用されている。（特許文献５、６参照）
しかしながら、接着剤技術では、乾燥・硬化時間が必要であり、また、有機溶剤の気散等の環境負荷の問題が指摘されており、振動溶着、超音波溶着、摩擦溶着技術では、振動による製品の損傷の問題が指摘されている。また、熱板溶着技術では、接着時間が短く量産に適しており、振動による損傷も少ないが、熱板を直接被接合部材に接触させるため、熱板を取り去る際に、溶融した樹脂が熱板に付着して糸引き現象が発生する問題がある。
【００１６】
一方、特許文献５、６では開示されていなかったが、樹脂どうしをレーザ光で接合するレーザ光溶着技術が、非接触で摩耗粉やバリの発生が無く、振動等による製品の損傷も少ないことから、最近注目されている。
【００１７】
例えば、非特許文献２及び３には、接合する樹脂部材の一方をレーザ光が透過する透過部材として、他方をレーザ光を吸収する吸収部材（例えば、カーボンブラック等を混練した樹脂部材）として、両部材を重ね合わせ、透過部材側からレーザ光を照射して、吸収部材を溶融し、接合することが開示されている。
【００１８】
そこで、本発明者らは、樹脂部材とＣＦＲＰ部材との接合において、レーザ光溶着技術を用いること試みた。具体的には、レーザ光を透過する樹脂部材と、レーザ光を吸収するＣＦＲＰ部材とを重ね合わせ、接合に要する時間を短くするために、レーザの出力を高めて、樹脂部材側からレーザ光を照射したところ、樹脂部材が揮発し、揮発した樹脂成分がレーザ光と干渉することで、レーザパワーが損失して、狙いの強度を有する接合部材を得ることができなかった。
【００１９】
金属とＣＦＲＰ部材との接合に関して、接着剤等を用いて接着する方法、ボルト等を用いて機械接合する方法、金属側の接合面に微小な凹凸を形成してアンカー効果で接合する方法等が開示されている（特許文献７、８）。しかしながら、上述のとおり、接着剤による接着剤を用いる方法では、乾燥・硬化時間が必要であり、また、有機溶剤の気散等の環境負荷の問題が指摘されている。また、機械接合する方法では、固定部材が必要であり、経済性やリサイクル性の向上等から、金属とＣＦＲＰ部材とを直接接合する方法が好ましい。また、アンカー効果で接合する方法では、接合工程の他に、接合面に凹凸を形成する工程が必要となり、生産性の向上において改善の余地がある。
【００２０】
非特許文献１に開示の技術は、金属とＣＦＲＰ部材との接合において有効な技術であるが、接合速度は５ｍｍ／ｓ（０．３ｍ／ｍｉｎ）であり、実用化する上では、接合速度の向上において改善の余地があった。そこで、接合速度を向上させるために、レーザの出力を高めて接合を行ったところ、十分な接合強度が得られないことがあった。
【００２１】
本発明は、このような実情に鑑み、金属と樹脂部材とを接合する方法、ＣＦＲＰ部材と樹脂部材とを接合する方法、樹脂部材を介した金属とＣＦＲＰ部材とを接合する方法、特に、接合速度を速くしてこれらを接合でき、且つ優れた接合強度を有する接合部材を得ることができる接合方法を提供することを課題とする。
【課題を解決するための手段】
【００２２】
本発明者らは、上記課題を解決する方法について鋭意検討した。金属と樹脂部材、ＣＦＲＰ部材と樹脂部材、樹脂部材を介して金属とＣＦＲＰ部材とを高速で接合するために、レーザの出力を高くして、接合することを試みた。しかし、高出力化により樹脂の揮発量が増加し、揮発した樹脂成分とレーザ光の干渉によりレーザパワーが損失したため、接合が不十分となり、狙いの強度を有さないものとなった。
【００２３】
そこで、本発明者らは、樹脂部材と金属、または樹脂部材とＣＦＲＰ部材と樹脂部材との接合に際して、樹脂部材のレーザ光の照射面側にガラスを重ねて配置して、樹脂側からガラスを通してレーザ光を照射したところ、揮発した樹脂成分がレーザ光の光路外に排出され、レーザパワーが失われることなく、接合できることを見出した。そして、高速で狙いの強度を有する接合箇所材が得られることを知見した。
【００２４】
また、金属とＣＦＲＰ部材との接合に際しては、金属とＣＦＲＰ部材との間に接着層として樹脂よりなる中間部材（以下、単に「中間部材」というこもある）を介在させることに着想した。
【００２５】
まず、ＣＦＲＰ部材と中間部材との接合において、中間部材のレーザ光の照射面側にガラスを重ねて配置して、中間部材側からガラスを通してレーザ光を照射した。その結果、レーザ光の照射により、揮発した樹脂成分がレーザ光の光路外に排出され、レーザ光の出力を高めた場合（高速接合した場合）であっても、十分接合できることを知見した。
【００２６】
そして、この中間部材が接合されたＣＦＲＰ部材に金属を重ね、レーザの出力を高めて、金属側からレーザ光を照射して接合を行ったところ、十分な接合強度を有する金属とＣＦＲＰ部材との接合部材が得られることを見出した。
【００２７】
さらに、金属とＣＦＲＰ部材との接合に際して、ＣＦＲＰ部材に、樹脂よりなる中間部材と前記金属を、この順で重ね合わせて配置して、金属側からレーザ光を照射した。その結果、ワンパスのみのレーザ光照射により、金属を加熱し、その発生した熱の伝播による中間部材の溶融により、金属とＣＲＰＦ部材が中間部材を介して接合されることを見出した。
【００２８】
本発明は、上記知見に基づいてなされたもので、その要旨とするところは以下の通りである。
（１）金属と樹脂部材とを重ね合わせて樹脂部材側からレーザ光を照射して接合する接合方法において、前記金属に、レーザ光が透過する前記樹脂部材とガラスを、この順で重ね合わせ、前記樹脂部材側から前記ガラスを介して前記レーザ光を前記金属と前記樹脂部材の重ね合わされた接合箇所に照射して、接合速度０．５ｍ〜５．０ｍ/ｍｉｎで接合することを特徴とする金属と樹脂部材の接合方法。
（２）炭素繊維強化樹脂部材と樹脂部材とを重ね合わせて樹脂部材側からレーザ光を照射して接合する接合方法において、
前記炭素繊維強化樹脂部材に、レーザ光が透過する前記樹脂部材とガラスを、この順で重ね合わせ、前記樹脂部材側から前記ガラスを介して前記レーザ光を前記炭素繊維強化樹脂部材と前記樹脂部材の重ね合わされた接合箇所に照射して、接合速度０．５ｍ〜５．０ｍ/ｍｉｎで接合することを特徴とする炭素繊維強化樹脂部材と樹脂部材の接合方法。
（３）樹脂よりなる中間部材を介して金属と炭素繊維強化樹脂部材とをレーザ光を照射して接合する方法において、
前記炭素繊維強化樹脂部材とレーザ光が透過する樹脂よりなる前記中間部材とを接合し、次いで、当該中間部材と前記金属とを接合するものであり、
前記炭素繊維強化樹脂部材と前記中間部材との接合の際、前記炭素繊維強化樹脂部材に、前記中間部材とガラスを、この順で重ね合わせ、当該中間部材側から当該ガラスを介してレーザ光を当該炭素繊維強化樹脂部材と当該中間部材の重ね合わされた接合箇所に照射して、接合速度０．５ｍ〜５．０ｍ/ｍｉｎで接合し、
前記中間部材と前記金属の接合の際、前記中間部材の表面に、前記金属を重ね合わせ、接合箇所の金属表面にレーザ光を照射して当該金属を加熱して、接合速度０．５ｍ〜５．０ｍ/ｍｉｎで接合する
ことを特徴とする中間部材を介して金属と炭素繊維強化樹脂部材の接合方法。
（４）
樹脂よりなる中間部材を介して金属と炭素繊維強化樹脂部材とをワンパスのみのレーザ光照射により接合する方法において、
前記炭素繊維強化樹脂部材に、前記中間部材と前記金属を、この順で重ね合わせ、当該金属側からレーザ光を当該金属と当該炭素繊維強化樹脂部材と当該中間部材の重ね合わされた接合箇所に照射して、接合速度０．５ｍ〜５．０ｍ/ｍｉｎでワンパス接合する
ことを特徴とする中間部材を介した金属と炭素繊維強化樹脂部材との接合方法。
【発明の効果】
【００２９】
本発明の第１の態様によれば、金属に、樹脂部材とガラスとを重ね合わせ、樹脂部材側からレーザ光を照射して接合したので、揮発した樹脂成分とレーザ光との干渉が抑制でき、高出力のレーザを用いて高速で金属と樹脂部材との接合が可能となる。また、樹脂部材側からレーザ光を照射しているので、金属が過度に高温になり、金属の特性が変化してしまう懸念も抑制される。
【００３０】
本発明の第２の態様によれば、ＣＦＲＰ部材に、樹脂部材とガラスとを重ね合わせ、樹脂部材側からレーザ光を照射して接合したので、揮発した樹脂成分とレーザ光との干渉が抑制でき、優れた接合強度の接合部材が得られるとともに、高出力のレーザを用いて高速でＣＦＲＰ部材と樹脂部材との接合が可能となる。
【００３１】
本発明の第３の態様によれば、金属とＣＦＲＰ部材の間に、樹脂よりなる中間部材を介在させて、レーザ接合したので、優れた接合強度の接合部材が得られるとともに、高出力のレーザを用いて高速で金属とＣＦＲＰ部材との接合が可能となる。
【００３２】
本発明の第４の態様によれば、金属とＣＦＲＰ部材の間に、樹脂よりなる中間部材を介在させて、ワンパスでレーザ接合したので、優れた接合強度の接合部材が得られるとともに、高出力のレーザを用いて高速で金属とＣＦＲＰ部材との接合が可能となることに加えて、溶接工程が１回で済むため、作業負荷やコストを低減できるという効果も得られる。
【図面の簡単な説明】
【００３３】
【図１】接合試験に用いた被接合体を示す図である。（ａ）は被接合体の平面図を示し、（ｂ）は被接合体の側面図を示す。
【図２】レーザの出力を高めて金属またはＣＦＲＰ部材と樹脂部材とを接合している状況を示す図である。
【図３】金属と樹脂部材との接合後の引張試験前後の試験片を示す図である。（ａ）は接合後の引張試験前の図を示し、（ｂ）は引張試験後の図を示す。
【図４】金属またはＣＦＲＰ部材と樹脂部材との接合試験に用いたガラス板を重ねた被接合体を示す図である。（ａ）は被接合体の平面図を示し、（ｂ）は被接合体の側面図を示す。
【図５】金属またはＣＦＲＰ部材、樹脂、ガラスを重ね合わせて、レーザの出力を高めて金属と樹脂とを接合している状況を示す図である。
【図６】金属と樹脂部材との接合後の引張試験前後の試験片の図を示す図である。（ａ）は接合後の引張試験前の図を示し、（ｂ）は引張試験後の図を示す。
【図７】ＣＦＲＰ部材と樹脂部材との接合後の引張試験前後の試験片の図を示す図である。（ａ）は接合後の引張試験前の図を示し、（ｂ）は引張試験後の図を示す。
【図８】ＣＦＲＰ部材と樹脂よりなる中間部材とで構成される被接合部材を示す図である。（ａ）は被接合部材の平面図を示し、（ｂ）は被接合部材の側面図を示す。
【図９】ＣＦＲＰ部材と中間部材とを接合している状況を示す図である。
【図１０】中間部材が接合されたＣＦＲＰ部材を示す図である。
【図１１】金属、中間部材、ＣＦＲＰ部材とで構成される被接合部材を示す図である。（ａ）は被接合部材の平面図を示し、（ｂ）は被接合部材の側面図を示す。
【図１２】中間部材を介してＣＦＲＰ部材と金属板とを接合している状況を示す図である。
【図１３】金属と樹脂部材との接合試験片のせん断引張強度を示す図である。
【図１４】ＣＦＲＰ部材と樹脂部材との接合試験片のせん断引張強度を示す図である。
【発明を実施するための形態】
【００３４】
本発明の第１の態様である、金属と樹脂部材の接合方法（以下、「本発明の第１の態様の接合法」ということもある）は、金属に、樹脂部材とガラスをこの順で重ね合わせ、ガラスと接した当該樹脂部材面にガラスを通してレーザを照射して、接合速度０．５ｍ〜５．０ｍ/ｍｉｎで金属と樹脂部材とを接合するものである。
次に、本発明の第１の態様の接合法に至った検討の経緯について説明するとともに、本発明の第１の態様の接合法について説明する。
【００３５】
金属と樹脂部材とのレーザ接合において、金属と樹脂部材とを高速で接合することが望まれていた。そこで、本発明者らは、高速の接合速度で接合するために、レーザの出力を高くして、樹脂部材側からレーザ光を照射して、金属と樹脂部材とを接合する試験を実施した。
【００３６】
図１に、接合試験に用いた被接合体を示す。図１（ａ）は、被接合体の平面図を示し、図１（ｂ）は、被接合体の側面図を示す。図１に示すように、鋼板１の一部に、ポリエチレンテレフタレート（ＰＥＴ樹脂）を樹脂部材２として、その一部を重ね合わせて被接合体とし、レーザ光を照射できる間隔をあけて２つのクランプ３にて鋼板１と樹脂部材２とを密着固定した。
【００３７】
図２は、レーザの出力を高めて金属と樹脂部材とを接合している状況を示す図である。図２は、図１（ｂ）と同様に被接合体を側面から見た図であり、重ね合わせて密着固定された鋼板１と樹脂部材２の被接合体に、樹脂部材２側からレーザ光４を照射して接合している状態を示している。レーザ光４の照射では、半導体レーザを用いて、レーザ出力３ｋＷとした。そして、接合速度１．５ｍ／ｍｉｎで、図１に示す接合進行方向の幅ａの方向（図２の紙面奥行方向）に接合し、試験片を得た。また、レーザ光４の照射において、ディフォーカス量を＋５０ｍｍ、つまり、レーザを集光するレンズの焦点位置から５０ｍｍ下側の位置を金属１の鋼板表面位置に一致させた。
【００３８】
そして、３０ｍｍ幅で重ね合わせた接合後の試験片について、そのまません断引張試験を実施した。図３に、接合後の引張試験前後の試験片の図を示す。図３（ａ）に、接合後の引張試験前の図を示し、図３（ｂ）に、引張試験後の図を示す。図３は、試験片をレーザ光の照射側から見た図、つまり、図１（ａ）と同様に試験片を平面視した図であり、図３（ａ）は、紙面奥行方向において、紙面手前側を上側としたとき、鋼板１の一部の上側に樹脂部材２の一部が重ね合わされている。
【００３９】
そして、接合後の試験片は、図３（ａ）に示すように、レーザ照射によって、樹脂部材２の表面が溶融した黒色又は灰色で表示される溶融部５を有しており、鋼板１と樹脂部材２が重ね合わされた箇所の接合部６（気泡を含む白色で表示される部分及びその周辺部分）は、ほとんど形成されていなかった。そして、せん断引張試験を実施した後の試験片は、重ね合わされた箇所が剥がれるように破断し、図３（ｂ）に示すように、鋼板１と樹脂部材２に分かれた。
【００４０】
これは、高出力のレーザ光の照射により樹脂成分が揮発し、該樹脂成分がレーザ光の光路に排出され、レーザ光との干渉によりレーザパワーが失われたため接合が不完全となり、狙いの強度を有さないものとなったと考えられる。そのため、得られた接合材は、せん断引張試験において、界面で破断した。そこで、本発明者らは、樹脂部材から揮発する成分がレーザ光と干渉することを抑制する手段について、調査した。
【００４１】
樹脂部材から揮発する成分がレーザ光に干渉しないようにするために、揮発成分がレーザ光の光路の方に排出されないようすればよい。本発明者らは、レーザ光の光路に揮発した樹脂成分が排出されないように、樹脂部材のレーザ光の照射面側の上にレーザ光を透過するガラスを配置することを着想した。そこで、金属と樹脂部材とを重ね合わせた被接合体に、更に、ガラスを重ね合わせて、上記した接合試験と同様の試験を実施した。
【００４２】
図４に、接合試験に用いたガラス板を重ねた被接合体を示す図である。図４（ａ）は、被接合体の平面図を示し、図４（ｂ）は、被接合体の側面図を示す。図４（ａ）に示すように、紙面奥行方向において、紙面手前側を上側としたとき、鋼板１の一部の上側に、ポリエチレンテレフタレート（ＰＥＴ樹脂）を樹脂部材２として、その一部を重ね合わせて、被接合体とした。そして、図４（ｂ）に示すように、被接合体の樹脂部材２の鋼板１と接触しない側の表面上に板状のガラス７を接合予定箇所の全てを覆うように重ね合わせた。そして、レーザ光を照射できる間隔をあけて２つのクランプ３にて鋼板１、樹脂部材２及びガラス７を密着固定した。
【００４３】
図５に、金属、樹脂部材、ガラスを重ね合わせて、レーザの出力を高めて金属と樹脂部材とを接合している状況を示す。図５は、図４（ｂ）と同様に被接合体を側面から見た図であり、重ね合わせて密着固定された鋼板１、樹脂部材２及びガラス７に、ガラス７側からレーザ光４を接合箇所に照射して接合している状況を示している。そして、被接合体に、図４に示す接合進行方向の幅ａの方向（図５の紙面奥行方向）に、上記接合試験と同様の条件でレーザ接合を実施し、試験片を得た。
【００４４】
そして、接合後の試験片にせん断引張試験を実施した。図６に、接合後の引張試験前後の試験片の図を示す。図６（ａ）に、接合後の引張試験前の図を示し、図６（ｂ）に、引張試験後の図を示す。図６は、試験片をレーザ光の照射側から見た図、つまり、図４（ａ）と同様に試験片を平面視した図であり、図６（ａ）は、紙面奥行方向において、紙面手前側を上側としたとき、鋼板１の一部の上側に樹脂部材２の一部が重ね合わされている。
【００４５】
接合後の試験片には、図６（ａ）に示すように、健全な接合部６（気泡を含む白色で表示される部分及びその周辺部分）が、ガラス７を用いずに鋼板１と樹脂部材２を接合した場合より、２倍以上広い接合面積で形成されていた。そして、せん断引張試験を実施した後の試験片は、図６（ｂ）に示すように、最高荷重を示した後、樹脂部材２の母材部分が伸ばされ、接合部は接合状態を維持した状態であった。これより、接合部６は強固に接合されていることが分かる。
【００４６】
これは、樹脂部材２のレーザ光４の照射側にガラス７を設置することで、ガラス７の周囲から揮発した樹脂成分が排出されるため、樹脂部材側からレーザ光を照射しても、揮発した樹脂成分がレーザ光と干渉しなくなったためである。これにより、金属に、樹脂部材とガラスをこの順で重ね合わせることで、樹脂部材側からレーザを照射できるとともに、レーザの出力を上げても、接合速度を高速で接合することができることを見出した。また、レーザ照射による加熱を金属側から実施しないので、金属が高温になり、金属の特性が変化してしまう懸念も抑えられる。
【００４７】
本発明の第１の態様は、以上のような検討過程を経て上記（１）に記載の発明に至ったものであり、そのような本発明について、必要な要件や好ましい要件について後段で説明する。
【００４８】
本発明の第２の態様である、炭素繊維強化樹脂（ＣＦＲＰ）部材と樹脂部材の接合方法（以下、「本発明の第２の態様の接合法」という）は、ＣＦＲＰ部材に、樹脂部材とガラスをこの順で重ね合わせ、ガラスと接した当該樹脂部材面にガラスを通してレーザ光を照射して、接合速度０．５ｍ〜５．０ｍ/ｍｉｎでＣＦＲＰ部材と樹脂部材とを接合するものである。
次に、本発明の第２の態様の接合法に至った検討の経緯について説明するとともに、本発明の第２の態様の接合法について説明する。
【００４９】
ＣＦＲＰ部材と樹脂部材との接合において、接合時間を短くするとともに、振動等による製品の損傷が少なく、優れた接合強度を有する接合部材を得る方法が望まれていた。そこで、本発明者らは、樹脂部材とＣＦＲＰ部材との接合において、レーザ光溶着技術を用いること試みた。具体的には、次のような接合試験を実施した。
【００５０】
図１に、接合試験に用いた被接合部材を示す。図１（ａ）は、被接合部材の平面図を示し、図１（ｂ）は、被接合部材の側面図を示す。図１に示すように、ＣＦＲＰ部材１’の一部に、ポリエチレンテレフタレート（ＰＥＴ樹脂）を樹脂部材２として、その一部を重ね合わせて被接合部材とし、レーザ光を照射できる間隔をあけて２つのクランプ３にてＣＦＲＰ部材１’と樹脂部材２とを密着固定した。
【００５１】
図２は、ＣＦＲＰ部材と樹脂部材とを接合している状況を示す図である。図２は、図１（ｂ）と同様に被接合部材を側面から見た図であり、重ね合わせて密着固定されたＣＦＲＰ部材１’と樹脂部材２の被接合部材に、樹脂部材２側からレーザ光４を照射して接合している状態を示している。ここで、ＣＦＲＰ部材１’は、炭素繊維を含んでおり、レーザ光を吸収し、樹脂部材２は、レーザ光を透過するため、レーザ光の照射側から、樹脂部材２、ＣＦＲＰ部材１’の順で重ね合わせている。
【００５２】
レーザ光４の照射では、半導体レーザを用いて、レーザ出力３ｋＷとした。そして、接合速度１．５ｍ／ｍｉｎで、図１に示す接合進行方向の幅ａの方向（図２の紙面垂直方向）に接合し、試験片を得た。また、レーザ光４の照射において、ディフォーカス量を＋５０ｍｍ、つまり、レーザを集光するレンズの焦点位置から５０ｍｍ下側の位置をＣＦＲＰ部材１’の鋼板表面位置に一致させた。
【００５３】
そして、３０ｍｍ幅で重ね合わせた接合後の試験片について、そのまません断引張試験を実施したが、ほぼ強度は得られず、剥離した。せん断引張試験後の試験片を確認したところ、ＣＦＲＰ部材１’に含まれる炭素繊維がレーザ光を吸収して発熱することによる、その母材の樹脂の溶融と、その発生した熱の伝播による樹脂部材２表面の一部の溶融とが生じた痕跡は確認されたが、ＣＦＲＰ部材１’と樹脂部材２との界面での接合は、ほとんど確認されず、狙いの強度の接合部材が得られなかった。
【００５４】
これは、高出力のレーザ光の照射により樹脂成分が揮発し、該樹脂成分がレーザ光の光路に排出され、レーザ光との干渉によりレーザパワーが失われたため接合が不完全となり、狙いの強度を有さないものとなったと考えられる。そのため、得られた接合部材は、せん断引張試験において剥離した。そこで、本発明者らは、樹脂部材から揮発する成分がレーザ光と干渉することを抑制する手段について検討した。
【００５５】
樹脂部材から揮発する成分がレーザ光に干渉しないようにするために、揮発成分がレーザ光の光路の方に排出されないようすればよい。本発明者らは、レーザ光の光路に揮発した樹脂成分が排出されないように、樹脂部材のレーザ光の照射面側にレーザ光を透過するガラスを配置することを着想した。そこで、ＣＦＲＰ部材と樹脂部材とを重ね合わせた被接合部材に、更に、ガラスを重ね合わせて、上記した接合試験と同様の試験を実施した。
【００５６】
図４に、接合試験に用いたガラス板を重ねた被接合部材を示す図である。図４（ａ）は、被接合部材の平面図を示し、図４（ｂ）は、被接合部材の側面図を示す。図４（ａ）に示すように、紙面垂直方向において、紙面手前側を上側としたとき、ＣＦＲＰ部材１’の一部の上側に、ポリエチレンテレフタレート（ＰＥＴ樹脂）を樹脂部材２として、その一部を重ね合わせて、被接合部材とした。そして、図４（ｂ）に示すように、被接合部材の樹脂部材２のＣＦＲＰ部材１’と接触しない側の表面上に板状のガラス７を接合予定箇所の全てを覆うように重ね合わせた。そして、レーザ光を照射できる間隔をあけて２つのクランプ３にてＣＦＲＰ部材１’、樹脂部材２及びガラス７を密着固定した。ＣＦＲＰ部材１’は、ＰＡＮ（ポリアクリルニトリル）系炭素繊維を１３０℃硬化型エポキシ樹脂に含浸させて作成された１方向プリプレグシートを、繊維の長さ方向に対して０°、９０°、０°、９０°、０°に配向するようにして合計５枚積層したものとしてもよい。
【００５７】
図５に、ＣＦＲＰ部材、樹脂部材、ガラスを重ね合わせて、ＣＦＲＰ部材と樹脂部材とを接合している状況を示す。図５は、図４（ｂ）と同様に被接合部材を側面から見た図であり、重ね合わせて密着固定されたＣＦＲＰ部材１’、樹脂部材２及びガラス７に、ガラス７側からレーザ光４を接合箇所に照射して接合している状況を示している。そして、被接合部材に、図４に示す接合進行方向の幅ａの方向（図５の紙面垂直方向）に、上記接合試験と同様の条件でレーザ接合を実施し、試験片を得た。
【００５８】
そして、接合後の試験片にせん断引張試験を実施した。図７に、接合後の引張試験前後の試験片の図を示す。図７（ａ）に、接合後の引張試験前の図を示し、図７（ｂ）に、引張試験後の図を示す。図７は、試験片をレーザ光の照射側から見た図、つまり、図４（ａ）と同様に試験片を平面視した図であり、図７（ａ）は、紙面垂直方向において、紙面手前側を上側としたとき、ＣＦＲＰ部材１’の一部の上側に樹脂部材２の一部が重ね合わされている。
【００５９】
接合後の試験片には、図７（ａ）に示すように、健全な接合部６（白色で表示される部分）が形成されていた。せん断引張試験を実施した後の試験片は、図７（ｂ）に示すように、ＣＦＲＰ部材１’と樹脂部材２の接合面で剥離したものの、ＣＦＲＰ部材１’に含まれる炭素繊維１７が樹脂部材２に接着されたままとなっており、接合部６は強固に接合されていた。
【００６０】
これは、樹脂部材２のレーザ光４の照射側にガラス７を設置することで、ガラス７の周囲から揮発した樹脂成分が排出されるため、樹脂部材側からレーザ光を照射しても、揮発した樹脂成分がレーザ光と干渉しなくなったためである。これにより、ＣＦＲＰ部材に、樹脂部材とガラスをこの順で重ね合わせることで、樹脂部材側からレーザを照射できるとともに、レーザの出力を上げて、高速で接合することができることを見出した。
【００６１】
本発明の第２の態様は、以上のような検討過程を経て上記（２）に記載の発明に至ったものであり、そのような本発明について、必要な要件や好ましい要件について後段で説明する。
【００６２】
本発明の第３の態様の金属と炭素繊維強化樹脂（ＣＦＲＰ）部材との接合方法（以下、「本発明の第３の態様の接合法」という）は、
（ａ）まず、レーザ光を照射して、接合速度０．５ｍ〜５．０ｍ/ｍｉｎで、ＣＦＲＰ部材と樹脂よりなる中間部材とを接合し、
（ｂ）次いで、レーザ光を照射して、接合速度０．５ｍ〜５．０ｍ/ｍｉｎで、金属と、中間部材とを接合する
方法である。
【００６３】
そして、（ａ）において、ＣＦＲＰ部材に中間部材とガラスをこの順で重ね合わせ、ガラスと接した当該中間部材面にガラスを通してレーザ光を照射してＣＦＲＰ部材と中間部材とを接合し、
（ｂ）において、金属と、中間部材とを重ね合わせ、当該金属側からレーザ光を照射して金属を加熱し、金属と中間部材とを接合する。
【００６４】
次に、本発明の第３の態様の接合法の基本形態について、図面を参照して詳細に説明する。
【００６５】
＜（ａ）ＣＦＲＰ部材と樹脂よりなる中間部材との接合＞
まず、ＣＦＲＰ部材に樹脂よりなる中間部材とガラスをこの順で重ね合わせ、ガラスと接した中間部材面にガラスを通してレーザ光を照射してＣＦＲＰ部材と中間部材とを接合する。
【００６６】
図８に、ＣＦＲＰ部材と樹脂よりなる中間部材とで構成される被接合部材を示す。図８（ａ）は、被接合部材の平面図を示し、図８（ｂ）は、被接合部材の側面図を示す。図８（ａ）に示すように、紙面垂直方向において、紙面手前側を上側としたとき、ＣＦＲＰ部材１’の少なくとも接合予定箇所の上側に、中間部材２を重ね合わせて、被接合部材とする。
【００６７】
例えば、ＣＦＲＰ部材１’は、ＰＡＮ（ポリアクリルニトリル）系炭素繊維を１３０℃硬化型エポキシ樹脂に含浸させて作成された１方向プリプレグシートを、繊維の長さ方向に対して０°、９０°、０°、９０°、０°に配向するようにして合計５枚積層したものとすることができ、中間部材２は、ポリエチレンテレフタレート（ＰＥＴ樹脂）とすることができる。
【００６８】
そして、図８（ｂ）に示すように、被接合部材の中間部材２のＣＦＲＰ部材１’と接触しない側の表面上に板状のガラス７を接合予定箇所の全てを覆うように重ね合わせる。また、レーザ光を照射できる間隔をあけて２つのクランプ３にてＣＦＲＰ部材１’、中間部材２及びガラス７を密着固定するとよい。
【００６９】
図９に、ＣＦＲＰ部材、中間部材、ガラスを重ね合わせて、ＣＦＲＰ部材と中間部材とを接合している状況を示す。図９は、図８（ｂ）と同様に被接合部材を側面から見た図であり、重ね合わせて密着固定されたＣＦＲＰ部材１’、中間部材２及びガラス７に、ガラス７側からレーザ光４を接合箇所に照射して接合している状況を示している。そして、被接合部材に、例えば、図８に示す接合進行方向の幅ａの方向（図９の紙面垂直方向）に、レーザを照射して、溶接箇所のＣＦＲＰ部材１’に含まれる炭素繊維を発熱させ、それによるＣＦＲＰ部材１’の樹脂の溶融と、その発生した熱の伝播による中間部材２の溶融により、両者を接合する。
【００７０】
レーザ光４の照射では、例えば、半導体レーザを用いて、レーザ出力３ｋＷとし、接合速度１．５ｍ／ｍｉｎで接合する。また、レーザ光４の照射において、ディフォーカス量を＋５０ｍｍ、つまり、レーザを集光するレンズの焦点位置から５０ｍｍ下側の位置をＣＦＲＰ部材１’の表面位置に一致させる。
【００７１】
図１０に、中間部材が接合されたＣＦＲＰ部材を示す。図１０は、中間部材が接合されたＣＦＲＰ部材をレーザ光の照射側から見た図、つまり、図１（ａ）と同様に試験片を平面視した図であり、紙面垂直方向において、紙面手前側を上側としたとき、ＣＦＲＰ部材１’の一部の上側に中間部材２が重ね合わされている。図１０に示すように、健全な接合部６（白色で表示される部分）を形成することができる。
【００７２】
中間部材２のレーザ光４の照射側にガラス７を設置しない場合、高出力のレーザ光の照射により樹脂成分が揮発し、該樹脂成分がレーザ光の光路に排出され、レーザ光との干渉によりレーザパワーが失われ、接合が不完全となる。それに対して、本発明の溶接法のように、中間部材２のレーザ光４の照射側にガラス７を設置することで、ガラス７の周囲から揮発した樹脂成分が排出されるため、揮発した樹脂成分がレーザ光４と干渉しなくなり、レーザの出力を上げて、高速で接合することができる。
【００７３】
＜（ｂ）金属と中間部材との接合＞
次に、金属と、中間部材が接合されたＣＦＲＰ部材とを重ね合わせ、金属側からレーザ光を照射して金属と中間部材とを接合する。
【００７４】
図１１に、金属と、中間部材が接合されたＣＦＲＰ部材とで構成される被接合部材を示す。図１１（ａ）は、被接合部材の平面図を示し、図１１（ｂ）は、被接合部材の側面図を示す。図１１（ａ）に示すように、ＣＦＲＰ部材１’と金属板１の少なくとも接合予定箇所を重ねて、被接合部材とする。そして、図１１（ｂ）に示すように、中間部材２のＣＦＲＰ部材１’と接触しない側の表面上に金属板１を重ね合わせる。また、レーザ光を照射できる間隔をあけて２つのクランプ３にてＣＦＲＰ部材１’、中間部材２及び金属板１を密着固定するとよい。
【００７５】
図１２に、ＣＦＲＰ部材、中間部材、金属板を重ね合わせて、ＣＦＲＰ部材と金属板とを接合している状況を示す。図１２は、図１１（ｂ）と同様に被接合部材を側面から見た図であり、重ね合わせて密着固定されたＣＦＲＰ部材１’、中間部材２及び金属板１に、金属板１側からレーザ光４を金属板１の表面に照射して接合している状況を示している。そして、被接合部材に、図１１に示す接合進行方向の幅ａの方向（図１２の紙面垂直方向）に、ＣＦＲＰ部材と樹脂部材との接合試験と同様の条件でレーザを照射して、金属を加熱して、その熱伝導により中間部材２を溶融して、両者を接合する。
【００７６】
レーザ光４の照射では、上記（ａ）のＣＦＲＰ部材と樹脂部材との接合と同等の条件を採用することができる。例えば、半導体レーザを用いて、レーザ出力３ｋＷとし、ディフォーカス量を＋５０ｍｍで、接合速度１．５ｍ／ｍｉｎとする。なお、レーザを集光するレンズの焦点位置から５０ｍｍ下側の位置を金属板１の表面位置に一致させる。
【００７７】
次に、接合したＣＦＲＰ部材と金属板との接合部材にせん断引張試験を実施した。引張試験後の金属板１には、中間部材２が接合されたままとなっていた。そして、破断は、ＣＦＲＰ部材１’で起こり、金属板１に接合されたままとなっている中間部材２にＣＦＲＰ部材の一部が付着していた。これより、接合部材の引張強さは、ＣＦＲＰ部材の引張強さに影響し、接合部は、強固に接合されていた。
【００７８】
このように、金属とＣＦＲＰ部材との間に接着層として樹脂よりなる中間部材を介在させることで、レーザの出力を上げて、高速で接合することができるとともに、十分な接合強度を有する金属とＣＦＲＰ部材との接合部材が得られる。
【００７９】
また、金属とＣＦＲＰ部材との接合部材では、接合面から電食反応が起き、それによる金属の局所的腐食を生じるという問題があるが、本発明の第３の態様の溶接法により得られた接合部材は、金属とＣＦＲＰ部材の間に樹脂よりなる中間部材が挿入されているので、金属の局所的腐食が抑制される。
【００８０】
本発明の第３の態様は、以上のような検討過程を経て上記（３）に記載の発明に至ったものであり、そのような本発明について、必要な要件や好ましい要件について後段で説明する。
【００８１】
本発明の第４の態様の金属と炭素繊維強化樹脂（ＣＦＲＰ）部材との接合方法（以下、「本発明の第４の態様の接合法」という）は、
ＣＦＲＰ部材に、樹脂よりなる中間部材と金属を、この順で重ね合わせ、金属側からレーザ光を接合箇所に照射して、接合速度０．５ｍ〜５．０ｍ/ｍｉｎで、各部材をワンパス接合するものである。
【００８２】
次に、本発明の第４の態様の接合法の基本形態について、図面を参照して詳細に説明する。
【００８３】
まず、ＣＦＲＰ部材に樹脂よりなる中間部材と金属をこの順で重ね合わせ、金属側からワンパスのみのレーザ光照射により、中間部材を介してＣＦＲＰ部材と金属とを接合する。
【００８４】
図１１に、ＣＦＲＰ部材、中間部材、および金属で構成される被接合部材を示す。図１１（ａ）は、被接合部材の平面図を示し、図１１（ｂ）は、被接合部材の側面図を示す。図１１（ａ）に示すように、中間部材２を介してＣＦＲＰ部材１’と金属板１の少なくとも接合予定箇所を重ねて、被接合部材とする。そして、図１１（ｂ）に示すように、中間部材２のＣＦＲＰ部材１’と接触しない側の表面上に金属板１を重ね合わせる。また、レーザ光を照射できる間隔をあけて２つのクランプ３にてＣＦＲＰ部材１’、中間部材２及び金属板１を密着固定するとよい。
【００８５】
図１２に、ＣＦＲＰ部材、中間部材、金属板を重ね合わせて、ＣＦＲＰ部材と金属板とを接合している状況を示す。図１２は、図１１（ｂ）と同様に被接合部材を側面から見た図であり、重ね合わせて密着固定されたＣＦＲＰ部材１’、中間部材２及び金属板１に、金属板１側からレーザ光４を金属板１の表面に照射して接合している状況を示している。そして、被接合部材に、図１１に示す接合進行方向の幅ａの方向（図１２の紙面垂直方向）に、ワンパスのみのレーザ照射により、金属を加熱して、その熱伝導により中間部材２を溶融して、ＣＦＲＰ部材と金属を接合する。
【００８６】
レーザ光４の照射では、例えば、半導体レーザを用いて、レーザ出力３ｋＷとし、接合速度１．５ｍ／ｍｉｎで接合する。また、レーザ光４の照射において、ディフォーカス量を＋５０ｍｍ、つまり、レーザを集光するレンズの焦点位置から５０ｍｍ下側の位置を金属板１の表面位置に一致させる。
【００８７】
本発明の第４の態様では、金属にレーザ照射しているため、中間部材２に直接レーザ照射されない。そのため、高出力のレーザ光の照射により樹脂成分が揮発するおそれは少ない。また、万一、樹脂成分が揮発したとしても、中間部材２のレーザ光４の照射側に金属１を設置することで、金属１の周囲から揮発した樹脂成分が排出されるため、揮発した樹脂成分がレーザ光４と干渉しなくなり、レーザの出力を上げて、高速で接合することができる。したがって、効率的に、レーザを照射して、金属を加熱して、その熱伝導により中間部材２を溶融して、ＣＦＲＰ部材と金属を接合することができる。
【００８８】
次に、接合したＣＦＲＰ部材と金属板との接合部材にせん断引張試験を実施した。引張試験後の金属板１には、中間部材２が接合されたままとなっていた。そして、破断は、ＣＦＲＰ部材１’で起こり、金属板１に接合されたままとなっている中間部材２にＣＦＲＰ部材の一部が付着していた。これより、接合部材の引張強さは、ＣＦＲＰ部材の引張強さに影響し、接合部は、強固に接合されていた。
【００８９】
このように、金属とＣＦＲＰ部材との間に接着層として樹脂よりなる中間部材を介在させることで、レーザの出力を上げて、高速でワンパス接合することができるとともに、十分な接合強度を有する金属とＣＦＲＰ部材との接合部材が得られる。ワンパス接合であるので、溶接工程を１回とすることができるので、作業負荷やコストの低減につながる。
【００９０】
また、金属とＣＦＲＰ部材との接合部材では、接合面から電食反応が起き、それによる金属の局所的腐食を生じるという問題があるが、本発明の第４の態様の溶接法により得られた接合部材は、金属とＣＦＲＰ部材の間に樹脂よりなる中間部材が挿入されているので、金属の局所的腐食が抑制される。
【００９１】
本発明の第４の態様は、以上のような検討過程を経て上記（４）に記載の発明に至ったものであり、そのような本発明について、必要な要件や好ましい要件について以下で説明する。
【００９２】
まず、本発明で用いられる、金属、ＣＦＲＰ部材、樹脂部材（樹脂よりなる中間部材）及びガラスについて説明する。
【００９３】
（接合される金属）
接合される金属は、自動車等で使用される金属であり、成分組成も含め、特に限定されるものでない。また、樹脂部材側からレーザ光を照射する場合（第１の態様）、金属の表面を加熱するため、金属の厚さも、特に限定されるものでない。金属側からレーザ光を照射する場合（第３の態様、第４の態様）、中間部材との非接触面側からレーザ光を照射して、熱伝導により中間部材との接触面を加熱し、中間部材を溶融させるため、金属の厚さは３．５ｍｍ以下とすることが好ましい。このような金属として、鋼材が例示される。また、金属の表面にめっきなどの処理層を有さないものが好ましい。
【００９４】
（接合されるＣＦＲＰ部材）
接合されるＣＦＲＰ部材は、特に限定されるものでなく、使用態様によって公知のＣＦＲＰ部材から選択することができる。また、ＣＦＲＰ部材を構成する炭素繊維としては、ＰＡＮ（ポリアクリルニトリル）系炭素繊維、ピッチ系炭素繊維等が例示される。特に、ＰＡＮ系炭素繊維は、強度、弾性率、伸度のバランスが良い。また、ＣＦＲＰ部材を構成する樹脂としては、エポキシ樹脂、フェノール樹脂、ベンゾオキサジン樹脂、ビニルエステル樹脂、不飽和ポリエステル樹脂等の熱硬化性樹脂や、ポリエチレン、ポリプロピレン樹脂、ポリアミド樹脂、ＡＢＳ樹脂、ウレタン樹脂、ポチブチレンテレフタレート樹脂、ポリアセタール樹脂、ポリカーボネート等の樹脂等の熱可塑性樹脂が例示される。
【００９５】
（接合される樹脂部材、または樹脂よりなる中間部材）
接合される樹脂部材（または樹脂よりなる中間部材）の原料となる樹脂は、使用するレーザ光を透過するものであれば、特に限定されるものでなく、ナイロン６（ＰＡ６）等のポリアミド樹脂（ＰＡ）、ポリエチレンテレフタレート（ＰＥＴ）等のポリエステル樹脂、ポリカーボネート（ＰＣ）樹脂、ＡＢＳ等のスチレン系樹脂、アクリル系樹脂（ＰＭＭＡ等）等の熱可塑性樹脂が例示される。なお、樹脂は、繊維状充填剤等の特性を向上させる充填剤を添加しているものでもよい。
【００９６】
樹脂部材（または中間部材）の使用するレーザ光に対する透過率は、接合速度を速くするために、６０％以上が好ましく、８０％以上が更に好ましい。樹脂部材（または中間部材）の厚さは、０．２ｍｍ以上５.０ｍｍ以下とするとよい。０．２ｍｍ未満では、熱容量が小さく溶けてしまい、接合できないことがあり、十分な接合強度が得られないことがある。また、５.０ｍｍを超えると、レーザ光の減衰が大きく、鋼板に十分なレーザパワーが供給されず、接合できないことがある。
また、第４の態様では、ワンパス接合で、金属を加熱して、その熱伝導により中間部材を溶融するため、１．０ｍｍ以下の厚みとすることが好ましい。１．０ｍｍを超えるとワンパスのみのレーザ照射で十分に樹脂を溶融できないおそれがある。
【００９７】
（樹脂部材または中間部材に重ね合わせるガラス）
ガラスは、樹脂部材（または中間部材）の金属またはＣＦＲＰ部材と接触する面と反対側のレーザ光が照射される側の面に重ね合わされる。このガラスは、揮発する樹脂成分がレーザ光と干渉しないように、揮発成分をガラス板の外周から排出させるものである。ガラスは、使用するレーザ光を透過し、揮発した樹脂成分と反応しないものであれば、特に限定されるものでなく、石英ガラスが例示される。
【００９８】
使用するレーザ光に対するガラスの透過率は、接合速度を速くするために、６０％以上が好ましく、９０％以上が更に好ましい。透過率を高めるために、ガラスの表裏面を平行研磨することが望ましい。また、ガラスの厚さは、１.０ｍｍ以上５.０ｍｍ以下とするとよい。１ｍｍ以下では、クランプで把持する場合、その加圧力に耐えきれないことがある。なお、クランプで把持することは必須ではないので、１．０ｍｍよりも薄いガラスを用いることも可能である。また、５.０ｍｍを超えると、レーザ光が透過し難くなり、接合の作業性が低下する。また、ガラスの幅は、揮発する樹脂成分がレーザ光と干渉しないように排出されるように、接合予定部の幅よりも広いことが好ましい。
【００９９】
ガラスは、接合予定箇所に重ねる部分のガラスの表面に、レーザ光の反射を防止する反射防止膜が設けられていることが好ましい。レーザ光は、その波長に応じてガラスにより２０％程度反射されることがあり、ガラスの表面に反射防止膜を設けることで数％程度の反射に押さえられ、レーザのエネルギーを効率よく利用することができ、高速での溶接が可能となる。反射防止膜は、特に限定されるものでなく、レーザ光の波長に応じて、公知の反射防止膜を形成することができる。
【０１００】
揮発する樹脂成分は、ガラスによって、ガラスの外周から排出させられ、レーザ光と干渉しないようにされる。ガラスの外周から排出された揮発成分に、送風を行って、拡散させてもよい。これにより、揮発成分のレーザ光への干渉をさらに確実に抑制できる。送風の手段として、ブロワー、ファン、ガスジェット等を用いることができる。
【０１０１】
（金属、ＣＦＲＰ部材、樹脂部材または樹脂よりなる中間部材、ガラスの形状）
接合される金属、ＣＦＲＰ部材及び樹脂部材（または中間部材）の形状は、少なくとも接合箇所が板状であればよく、レーザ照射面側からみたとき、矩形状、円形状、楕円形状などいかなる形状でもよく、また、全体が板でなくともよい。例えば、曲げ加工、プレス加工、穴あけ加工等が施されていてもよく、断面ハット形の特定の形状にプレス成型等された部材のフランジ部等を含むものである。
【０１０２】
なお、中間部材は、金属とＣＦＲＰ部材の接合予定箇所に接着層として設けられるものであるが、部品の軽量化のための金属の一部と置き換える部材として、又は、部品に諸特性を備えさせるための部材として設けるものとしてもよい。その際は、少なくとも金属とＣＦＲＰ部材の接合予定箇所を覆うことができる形状として、使用態様に応じた形状とすればよく、金属及びＣＦＲＰ部材の形状と同様に、少なくとも接合箇所が板状であれば、いかなる形状でもよく、また、全体が板状でなくともよい。
【０１０３】
また、ガラスは、接合予定箇所を覆うことができればよく、金属、ＣＦＲＰ部材及び樹脂部材（または中間部材）の形状に応じて調整される。この接合予定箇所を覆うとは、接合予定箇所の幅の１倍以上、又は、金属またはＣＦＲＰ部材と樹脂部材（または中間部材）との接合界面におけるレーザ光の集光面積の１倍以上を覆うことである。
【０１０４】
次に、レーザ接合装置及びレーザ接合方法について説明する。
本発明の接合方法で用いるレーザ接合装置は、特に限定されるものでなく、従来のレーザ接合装置を採用することができる。また、レーザ接合装置に、リモートレーザヘッドを用いることもできる。
【０１０５】
レーザ接合装置は、レーザ発振器、光路、集光光学系、駆動系、シールドガス系などで構成されている。レーザ発振器としては、ＣＯ2レーザ、ＹＡＧレーザ、ファイバーレーザ、ＤＩＳＫレーザなどのレーザを用いることができる。レーザ発振器で発振されたレーザは、光路を通じて集光光学系へ導かれる。集光光学系は、放物線面鏡や集光レンズなどで構成されており、伝送されてきたレーザを集光する。レーザの焦点位置は可変であり、たとえば、レーザがガラスを透過して照射される場合（第１〜３の態様）、金属と樹脂部材、または、ＣＦＲＰ部材と樹脂部材（中間部材）との接合界面において、レーザ光の集光面積が４０．８５ｍｍ2となるように、所定のディフォーカス量を設定し、調整してもよい。レーザが金属に照射される場合（第３の態様、第４の態様）、金属を加熱し、その熱伝導により中間部材を溶融するので、金属の表面位置で所望の集光面積が得られるように、ディフォーカス量を設定し、調整してもよい。集光形状は矩形や楕円形等とすることができる。そして、レーザ光を被接合部材に照射し、駆動系を移動させて接合を進行させる。移動させるのは集光光学系であっても、被接合部材であってもよい。またガルバノミラーでレーザ光を走査してもよい。また、光路を用いず発振器から出た光が直接集光光学系へ導かれる半導体レーザを用いることもできる。シールドガスは、必要によって使用してもよい。
【０１０６】
（レーザ接合方法）
レーザ接合方法では、レーザがガラスを透過して照射される場合（第１〜３の態様）、金属と樹脂部材、ＣＦＲＰ部材と樹脂部材（中間部材）とを重ね合わせ、樹脂部材（中間部材）のレーザ照射面側にガラスを配置して、レーザ出力を高くし、接合速度を速くして接合する。この際、レーザ出力２〜４ｋＷ、集光面積２０〜６０ｍｍ２、接合速度０．５〜５．０ｍ／ｍｉｎの接合条件で行うことができ、従来に比べて非常に高速での接合が実現される。レーザが金属に照射される場合（第３の態様、第４の態様）も、レーザがガラスを透過して上記部材の接合をする場合と同等の条件を採用することができる。集光形状は矩形や楕円形等、特に限定されるものではない。また、接合速度が０．５ｍ／ｍｉｎ未満であれば、出力が低く樹脂の揮発量が少ないため、揮発した樹脂によるレーザ光への干渉は発生せず、金属またはＣＦＲＰ部材と樹脂部材（中間部材）との接合ができる。接合速度が５ｍ／ｍｉｎを超えると高出力なレーザが必要となり、そのような高出力のレーザを用いると樹脂部材または金属が熱による影響を受け、その特性が変化してしまうおそれがある。
【０１０７】
また、金属、ＣＦＲＰ部材、樹脂部材（中間部材）、及び、ガラスを加圧固定すると、より接合強度が向上するため好ましい。金属、ＣＲＦＰ部材、樹脂部材（中間部材）、及び、ガラスの加圧固定方法は、特に限定されず、クランプなどにより、挟んで加圧固定する方法が例示される。
【実施例】
【０１０８】
次に、本発明の実施例について説明するが、実施例での条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。
【０１０９】
（発明例１：金属と樹脂部材との接合）
まず、接合される金属は、板厚１．４ｍｍの鋼板であり、接合される樹脂部材は、板厚２．０ｍｍのＰＥＴ樹脂であり、両者とも、図４における接合進行方向の幅ａが３０ｍｍ、接合進行方向に垂直方向の長さｂ１及びｂ２が１５０ｍｍのものを用いた。ガラスは、直径φ５４．６ｍｍ、板厚１．５ｍｍの円形板状であり、反射防止膜を有する石英ガラスを用いた。そして、図４に示すように、鋼板の一部と樹脂部材の一部とを重ね、重なり部分の接合進行方向の幅ａを３０ｍｍとし、重なり部分の接合進行方向と垂直方向の長さｂ３を４５〜５０ｍｍとした。そして、重なり部分全体を覆うようにガラス板を樹脂部材上に載せ、レーザ光を照射できる間隔をあけて２つのクランプにて鋼板、樹脂部材及びガラスを密着固定した。
【０１１０】
レーザは、波長９４０ｎｍの半導体レーザを用いた。樹脂部材のレーザ光に対する透過率は８６％であり、ガラスのレーザ光に対する透過率は、９３％であった。そして、レーザ出力３ｋＷとして、ガラスと接した当該樹脂部材面にガラスを通してレーザを照射して、接合速度１．５ｍ／ｍｉｎでａ方向にレーザ光の照射位置を移動させて、金属と樹脂部材とを接合し、発明例１の試験片１−１を得た。また、レーザ光の照射では、接合箇所に対して、レーザ光の光軸方向にディフォーカス量＋５０ｍｍに設定した。集光サイズは推定で４．３ｍｍ×９．５ｍｍ、集光面積が４０．８５ｍｍ2の矩形である。
【０１１１】
また、比較例１−２として、ガラスを用いない点を除いて、発明例１と同じ材料及び接合条件で金属と樹脂部材とをレーザ接合し、試験片１−２を得た。また、比較例１−３として、ガラス板を用いずに、接合速度０．３ｍ／ｍｉｎとした点を除いて、発明例と同じ材料及び接合条件で、金属と樹脂部材とをレーザ接合し、試験片１−３を得た。
【０１１２】
３０ｍｍ幅で重ね合わせた接合後の試験片について、そのまません断引張試験を実施した。図１３に、試験片のせん断引張強度を示す。ガラスを用いて１．５ｍ／ｍｉｎの接合速度で接合した試験片１−１は、ガラス板を用いずに１．５ｍ／ｍｉｎの接合速度で接合した試験片１−２と比較して、せん断引張強度が高い。また、試験片１−１は、ガラス無で０．３ｍ／ｍｉｎの接合速度で接合した試験片１−３と比較して、せん断引張強度が同程度であった。これより、ガラス板を樹脂部材の上に重ねてレーザ接合することで、接合速度を速くしても、接合強度の高い接合部が得られることが分かった。
【０１１３】
（発明例２：ＣＦＲＰ部材と樹脂部材との接合）
まず、接合されるＣＦＲＰ部材は、板厚１．４ｍｍの板であり、接合される樹脂部材は、板厚２.０ｍｍのＰＥＴ樹脂であり、両者とも、図４における接合進行方向の幅ａが３０ｍｍ、接合進行方向に垂直方向の長さｂ１及びｂ２が１５０ｍｍのものを用いた。ガラスは、直径φ５４．６ｍｍ、板厚１．５ｍｍの円形板状であり、反射防止膜を有する石英ガラスを用いた。
【０１１４】
そして、図４に示すように、ＣＦＲＰ部材の一部と樹脂部材の一部とを重ね、重なり部分の接合進行方向の幅ａを３０ｍｍとし、重なり部分の接合進行方向と垂直方向の長さｂ３を４５〜５０ｍｍとした。そして、重なり部分全体を覆うようにガラス板を樹脂部材上に載せ、レーザ光を照射できる間隔をあけて２つのクランプにてＣＦＲＰ部材、樹脂部材及びガラスを密着固定した。
【０１１５】
レーザは、波長９４０ｎｍの半導体レーザを用いた。樹脂部材のレーザ光に対する透過率は８６％であり、ガラスのレーザ光に対する透過率は、９３％であった。そして、レーザ出力３ｋＷとして、ガラスと接した当該樹脂部材面にガラスを通してレーザを照射して、接合速度１．５ｍ／ｍｉｎでａ方向にレーザ光の照射位置を移動させて、ＣＦＲＰ部材と樹脂部材とを接合し、発明例２の試験片２−１を得た。また、レーザ光の照射では、接合箇所に対して、レーザ光の光軸方向にディフォーカス量＋５０ｍｍに設定した。集光サイズは推定で４．３ｍｍ×９．５ｍｍ、集光面積が４０．８５ｍｍ2の矩形である。
【０１１６】
また、比較例２−２として、ガラスを用いない点を除いて、発明例と同じ材料及び接合条件でＣＦＲＰ部材と樹脂部材とをレーザ接合し、試験片２−２を得た。
【０１１７】
３０ｍｍ幅で重ね合わせた接合後の試験片について、そのまません断引張試験を実施した。図１４に、試験片のせん断引張強度を示す。ガラスを用いて接合した試験片２−１は、ガラス板を用いずに接合した試験片２−２と比較して、せん断引張強度が非常に高くなった。これより、ガラスを樹脂部材の上に重ねてレーザ接合することで、接合速度を速くしても、接合強度の高い接合部が得られることが分かった。
【０１１８】
（発明例３：中間材を介した金属とＣＦＲＰ部材との接合）
まず、接合される金属は、板厚１．４ｍｍの鋼板であり、接合されるＣＦＲＰ部材は、板厚１．０ｍｍの板であり、接合される樹脂よりなる中間部材は、板厚２.０ｍｍのＰＥＴ樹脂であり、図１１における接合進行方向の幅ａが３０ｍｍ、接合進行方向に垂直方向の長さｂ１が４５〜５０ｍｍ、ｂ２及びｂ３が１５０ｍｍのものを用いた。
【０１１９】
そして、図８に示すように、ＣＦＲＰ部材の一部と中間部材とを重ね、重なり部分の接合進行方向の幅ａを３０ｍｍとし、重なり部分の接合進行方向と垂直方向の長さを４５〜５０ｍｍとした。そして、重なり部分全体を覆うようにガラス板を中間部材上に載せ、レーザ光を照射できる間隔をあけて２つのクランプにてＣＦＲＰ部材、中間部材及びガラスを密着固定した。ガラスは、直径φ５４．６ｍｍ、板厚１．５ｍｍの円形板状であり、反射防止膜を有する石英ガラスを用いた。
【０１２０】
レーザは、波長９４０ｎｍの半導体レーザを用いた。中間部材のレーザ光に対する透過率は８６％であり、ガラスのレーザ光に対する透過率は、９３％であった。そして、レーザ出力３ｋＷとして、ガラスと接した当該樹脂部材面にガラスを通してレーザを照射して、接合速度１．５ｍ／ｍｉｎでａ方向にレーザ光の照射位置を移動させて、ＣＦＲＰ部材と中間部材とを接合した。また、レーザ光の照射では、接合箇所に対して、レーザ光の光軸方向にディフォーカス量＋５０ｍｍに設定した。集光サイズは推定で４．３ｍｍ×９．５ｍｍ、集光面積が４０．８５ｍｍ2の矩形である。
【０１２１】
次に、図１１に示すように、中間部材が接合されたＣＦＲＰ部材に金属を重ね、重なり部分の接合進行方向の幅ａを３０ｍｍとし、重なり部分の接合進行方向と垂直方向の長さを４５〜５０ｍｍとした。そして、レーザ光を照射できる間隔をあけて２つのクランプにて金属、ＣＦＲＰ部材及び中間部材を密着固定した。
【０１２２】
レーザは、波長９４０ｎｍの半導体レーザを用い、レーザ出力３ｋＷとして、金属面にレーザ光を照射して、接合速度１．５ｍ／ｍｉｎで、ａ方向にレーザ光の照射位置を移動させて、金属と、中間部材が接合されたＣＦＲＰ部材とを接合して、発明例３の試験片３−１を得た。また、レーザ光の照射では、金属表面に対して、レーザ光の光軸方向にディフォーカス量＋５０ｍｍに設定した。集光サイズは推定で４．３ｍｍ×９．５ｍｍ、集光面積が４０．８５ｍｍ2の矩形である。
【０１２３】
また、比較例３−２として、中間部材を用いずに、試験片３−１と同じ材料及び接合条件で、金属とＣＦＲＰ部材とを直接重ね合わせ、金属側からレーザ光を照射して接合し、試験片３−２を得た。
【０１２４】
試験片について、せん断引張試験を実施した。試験片３−１は、引張強度が６００Ｎであったのに対して、試験片３−２は、引張試験機にクランプしただけで金属とＣＦＲＰ部材が剥がれてしまった。
【０１２５】
（発明例４：中間材を介した金属とＣＦＲＰ部材とのワンパス接合）
まず、接合される金属は、板厚１．４ｍｍの鋼板であり、接合されるＣＦＲＰ部材は、板厚１．０ｍｍの板であり、接合される樹脂よりなる中間部材は、板厚１.０ｍｍのＰＥＴ樹脂であり、図１１における接合進行方向の幅ａが３０ｍｍ、接合進行方向に垂直方向の長さｂ１が４５〜５０ｍｍ、ｂ２及びｂ３が１５０ｍｍのものを用いた。
【０１２６】
そして、図１１に示すように、ＣＦＲＰ部材の一部と中間部材と金属とを重ね、重なり部分の接合進行方向の幅ａを３０ｍｍとし、重なり部分の接合進行方向と垂直方向の長さを４５〜５０ｍｍとした。そして、レーザ光を照射できる間隔をあけて２つのクランプにてＣＦＲＰ部材、中間部材及び金属を密着固定した。
【０１２７】
レーザは、波長９４０ｎｍの半導体レーザを用い、レーザ出力３ｋＷとして、金属面にレーザ光を照射して、接合速度１．５ｍ／ｍｉｎで、ａ方向にレーザ光の照射位置をワンパスのみ移動させた。これにより、金属を加熱して、その熱伝導により中間部材を溶融して、ＣＦＲＰ部材と金属を接合して、発明例４の試験片４−１を得た。また、レーザ光の照射では、金属表面に対して、レーザ光の光軸方向にディフォーカス量＋５０ｍｍに設定した。集光サイズは推定で４．３ｍｍ×９．５ｍｍ、集光面積が４０．８５ｍｍ2の矩形である。
【０１２８】
また、比較例４−２として、中間部材を用いずに、試験片４−１と同じ材料及び接合条件で、金属とＣＦＲＰ部材とを直接重ね合わせ、金属側からレーザ光を照射して接合し、試験片４−２を得た。
【０１２９】
試験片について、せん断引張試験を実施した。試験片４−１は、引張強度が６００Ｎであったのに対して、試験片４−２は、引張試験機にクランプしただけで金属とＣＦＲＰ部材が剥がれてしまった。
【産業上の利用可能性】
【０１３０】
本発明によれば、金属と樹脂部材との接合、ＣＦＲＰ部材と樹脂部材との接合、および中間部材を介した金属と樹脂部材との接合が、高速で実現でき、且つ、それらの接合強度が優れている。さらに、ワンパス溶接で、中間部材を介した金属と樹脂部材との接合も可能である。よって、本発明は、産業上の利用可能性が高いものである。
【符号の説明】
【０１３１】
１    鋼板
１’    ＣＦＲＰ部材
２    樹脂部材、中間部材
３    クランプ
４    レーザ光
５    溶融部
６    接合部
７    ガラス
ａ    接合進行方向の幅
ｂ１    樹脂の接合進行方向に垂直方向の長さ
ｂ２    金属の接合進行方向に垂直方向の長さ
ｂ３    重なり部分の接合進行方向と垂直方向の長さ
【図１】
2019142240.tif 000003
【図２】
2019142240.tif 000004
【図３】
2019142240.tif 000005
【図４】
2019142240.tif 000006
【図５】
2019142240.tif 000007
【図６】
2019142240.tif 000008
【図７】
2019142240.tif 000009
【図８】
2019142240.tif 000010
【図９】
2019142240.tif 000011
【図１０】
2019142240.tif 000012
【図１１】
2019142240.tif 000013
【図１２】
2019142240.tif 000014
【図１３】
2019142240.tif 000015
【図１４】
2019142240.tif 000016
【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
金属と樹脂部材とを重ね合わせて樹脂部材側からレーザ光を照射して接合する接合方法において、
前記金属に、レーザ光が透過する前記樹脂部材とガラスを、この順で重ね合わせ、前記樹脂部材側から前記ガラスを介して前記レーザ光を前記金属と前記樹脂部材の重ね合わされた接合箇所に照射して、接合速度０．５ｍ〜５．０ｍ/ｍｉｎで接合し、
ここで、前記レーザ光の照射により前記樹脂部材から揮発する成分が前記レーザ光に干渉しないように、前記ガラスを配置することを特徴とする金属と樹脂部材の接合方法。
【請求項２】
樹脂よりなる中間部材を介して金属と炭素繊維強化樹脂部材とをワンパスのみのレーザ光照射により接合する方法において、
前記炭素繊維強化樹脂部材に、前記中間部材と前記金属を、この順で重ね合わせ、当該金属側からレーザ光を当該金属と当該炭素繊維強化樹脂部材と当該中間部材の重ね合わされた接合箇所に照射して、接合速度０．５ｍ〜５．０ｍ/ｍｉｎでワンパス接合し、
ここで、前記レーザ光の照射により前記中間部材から揮発する成分が前記レーザ光に干渉しないように、前記金属を設置する
ことを特徴とする中間部材を介した金属と炭素繊維強化樹脂部材との接合方法。
【請求項３】
前記樹脂部材または前記中間部材から揮発する成分に、送風を行って、拡散させることを特徴とする、請求項１または２に記載の方法。